(57)【要約】【課題】  感圧接着シートを巻取る際に、感圧接着シートの表面と裏面でブロッキングを発生することがなく、オフセット印刷における印刷適性、特に親展葉書用紙の表面平滑性の低下による印刷適性の低下を効果的に抑制し、印刷作業適性に優れた感圧接着シートの製造方法を提供する。【解決手段】  基材シートの少なくとも一方の面に接着剤層を有しており、該接着剤層は、接着剤層同士を対向させた状態で強圧処理することにより接着することができ、接着後に接着剤層間で剥離可能である感圧接着シートにおいて、該接着剤層が、接着剤、微粒子充填剤、バインダー樹脂、滑剤を含む接着剤層塗液を塗布・乾燥して設けられ、滑剤が平均粒子径５〜１００μｍ、融点１２０〜２００℃のポリオレフィン系ワックスおよび／又はその変成物からなる群より選ばれる少なくとも１種である感圧接着シート。【選択図】  なし 【特許請求の範囲】
【請求項１】
基材シートの少なくとも一方の面に接着剤層を有しており、該接着剤層は、接着剤層同士を対向させた状態で強圧処理することにより接着することができ、接着後に接着剤層間で剥離可能である感圧接着シートにおいて、該接着剤層が、接着剤、微粒子充填剤、バインダー樹脂、滑剤を含む接着剤層用塗液を塗布・乾燥して設けられ、滑剤が平均粒子径５〜１００μｍ、融点１２０〜２００℃のポリオレフィン系ワックスおよび／又はその変成物からなる群より選ばれる少なくとも１種であることを特徴とする感圧接着シート。
【請求項２】
前記接着剤１００質量部に対して、前記滑剤０．１〜１０質量部を含有した請求項１記載の感圧接着シート。
【請求項３】
基材シートの少なくとも一方の面に接着剤層を有しており、該接着剤層は、接着剤層同士を対向させた状態で強圧処理することにより接着することができ、接着後に接着剤層間で剥離可能である感圧接着シートの製造方法において、該接着剤層が、接着剤、微粒子充填剤、バインダー樹脂、滑剤を構成成分とする接着剤層用塗液を塗布・乾燥して設け、かつセンタードライブ式巻取り装置でロール状に巻取ることを特徴とする感圧接着シートの製造方法。
【請求項４】
前記巻取り装置が、センタードライブ式２軸ターレット型である請求項３記載の感圧接着シートの製造方法。
【請求項５】
前記巻取り装置の巻取り張力が、１００〜１５００ｇ／ｃｍである請求項３または４のいずれかに記載の感圧接着シートの製造方法。
【発明の詳細な説明】
【技術分野】
【０００１】
本発明は、三つ折りもしくは二つ折り葉書等の各種葉書システムに用いられる感圧接着シートおよびその製造方法に関する。
【背景技術】
【０００２】
郵便法の改正に伴い必要情報を記録したシートを二つ折り、又は三つ折りに折り畳み、親展性を持つ葉書システムが実用化され普及している。このような親展性を持つ葉書の基材シートに設けられた接着剤層は常温、常圧では接着性がなく、接着剤層同士を対向させた状態で５００Ｋｇ／ｃｍ2程度に加圧することにより接着性を示し、且つ接着後は再剥離することが可能な接着剤層を有する感圧接着シート（以下、代表的な例である親展葉書用紙ともいう）が使用される。
【０００３】
親展葉書用紙は、特開平７−２７６８５８号公報等に記載されているように接着剤層面に葉書として定形事項を印刷した後、同層に宛名や個人情報等の秘密にしたい情報をレーザープリンターで印字し、秘密情報が外部から見えないように接着剤層同士が対向するように折り畳み、ドライシーラーで加圧積層して親展葉書となる。親展葉書は受取人が該接着剤層を元のように剥離することにより情報を見ることができ、一旦剥離すると常温、常圧では該接着剤層面は接着性がないので剥離前の状態にはならない葉書である。
【０００４】
上記のような親展葉書用紙は、特開２００１−２４０８３３号公報に記載されているようなメタクリル酸メチルグラフト共重合天然ゴム系粘着剤、スチレン・アクリル共重合体、微粒状充填剤、必要によりバインダー、界面活性剤、消泡剤等の公知の各種添加剤を配合した感圧接着剤組成物を、連続して走行する基材シート上に公知の塗布装置を用いて塗布され、乾燥工程を経て巻取り装置によりロール状に巻取って製造される。さらに、該親展葉書用紙は、スリッター装置により所定の幅および長さのロール状製品に断裁される。
【０００５】
該親展葉書用紙を巻取る際に使用する巻取り装置、スリッター装置の巻取り部は、２本の表面駆動ロール上に巻芯をのせて、上方よりライダーロールと一般に呼ばれる表面駆動ロールにて巻芯を押さえつけ、３本の表面駆動ロールを回転させると同時に、ライダーロールの押圧により摩擦を発生させて、表面駆動で巻取っていくサーフェイス式巻取り装置が主流を占めている。
【０００６】
上記のサーフェイス式巻取り装置を用いて親展葉書用紙を巻取ると、ライダーロールの押圧によって巻取りが押さえつけられ、親展葉書用紙の表面と裏面でブロッキングを生じ、巻取られた親展葉書用紙を印刷するため巻戻すと平滑性が大きく低下するという課題が判明した。
【０００７】
親展葉書用紙は、秘密情報が外部から見えないように接着剤層同士が対向するように加圧積層して親展葉書となるが、接着剤層中に比較的大量に接着剤が配合されているため、強い力で押しつけられると必然的にブロッキングしてしまう構成となっている。この接着剤層の欠点を補うために接着剤配合量を減量して微粒子充填剤やバインダー樹脂を増量すると、接着適性や印刷適性が大きく低下してしまい、親展葉書用紙本来の要求品質を満足できなくなってしまうという課題があった。
【０００８】
また、親展葉書用紙に電子写真方式による印字を行った場合、接着時にトナーが局所的に対向面に再転写されるという現象が生じていた。このような現象は、受取者が見開き面を開いた際に印字情報の欠け・汚れとなって現れ、印字面の美観が著しく損なわれるため好ましくない。そこで、トナーの定着性を向上させるために特許３３８５１８５号公報（特許文献１）には、感圧接着剤層中に融点が８０〜１２０℃の範囲の熱可塑性物質を配合することが提案されている。また、特開平６−２４７０７７（特許文献２）には、感圧接着剤層中に平均粒子径が１〜１０００μｍの範囲にあり、融点１００℃以上の離型剤を基本成分として含有する再剥離性感圧接着葉書が提案されている。さらに、特開平１１−３４２０８（特許文献３）には、感圧接着層が合成樹脂を主成分とするエマルジョン中に熱可塑性がある平均粒子径１〜３０μｍの粒子が含有されている接着剤により設けられている圧着記録用紙が提案されている。しかしながら、上記特許文献の熱可塑性物質や離型剤にポリオレフィン系ワックスは開示されておらず、巻取り装置やスリッター装置で起こる課題についても、認識されていないのが現状である。
【０００９】
【特許文献１】特許３３８５１８５号公報（請求項１、第２頁３〜４欄、第３頁６欄〜第４頁７欄）
【特許文献２】特開平６−２４７０７７号公報（請求項１〜３、第２頁１〜２欄）
【特許文献３】特開平１１−３４２０８号公報（請求項１〜４、第２頁２欄〜第３頁３欄、第４頁５〜６欄）
【発明の開示】
【発明が解決しようとする課題】
【００１０】
本発明の目的は、親展葉書用紙を構成する感圧接着シートにおいて、感圧接着シートを巻取る際に、感圧接着シートの表面と裏面でブロッキングを発生することがなく、オフセット印刷における印刷適性、プリンター適性、特に親展葉書用紙の表面平滑性の低下による印刷適性の低下を効果的に抑制した感圧接着シートおよびその製造方法を提供することにある。
【課題を解決するための手段】
【００１１】
本発明者等は、上記の課題を解決するために鋭意研究を行った結果、感圧接着シートを巻取り装置やスリッター装置によりロール状に巻取る際、特定の接着剤層で、センタードライブ式巻取り装置を用いることにより親展葉書用紙のブロッキングを抑制し、オフセット印刷における印刷適性の低下を抑制できることを見出した。
【００１２】
本発明は、下記の態様を含む。
（１）基材シートの少なくとも一方の面に接着剤層を有しており、該接着剤層は、接着剤層同士を対向させた状態で強圧処理することにより接着することができ、接着後に接着剤層間で剥離可能である感圧接着シートにおいて、該接着剤層が、接着剤、微粒子充填剤、バインダー樹脂、滑剤を含む接着剤層用塗液を塗布・乾燥して設けられ、滑剤が平均粒子径５〜１００μｍ、融点１２０〜２００℃のポリオレフィン系ワックスおよび／又はその変成物からなる群より選ばれる少なくとも１種である感圧接着シート。
（２）前記接着剤１００質量部に対して、前記滑剤０．１〜１０質量部を含有した（１）項に記載の感圧接着シート。
（３）基材シートの少なくとも一方の面に接着剤層を有しており、該接着剤層は、接着剤層同士を対向させた状態で強圧処理することにより接着することができ、接着後に接着剤層間で剥離可能である感圧接着シートの製造方法において、該接着剤層が、接着剤、微粒子充填剤、バインダー樹脂、滑剤を構成成分とする接着剤層用塗液を塗布・乾燥して設け、かつセンタードライブ式巻取り装置でロール状に巻取る感圧接着シートの製造方法。
【００１３】
（４）前記巻取り装置が、センタードライブ式２軸ターレット型である（３）項に記載の感圧接着シートの製造方法。
（５）前記巻取り装置の巻取り張力が、１００〜１５００ｇ／ｃｍである（３）または（４）項のいずれかに記載の感圧接着シートの製造方法。
【発明の効果】
【００１４】
本発明の製造方法により製造された感圧接着シートは、各種プリンター適性、オフセット印刷適性に優れるのみならず、接着力とのバランスがよく、親展葉書用紙等の用途に極めて適している。
【発明を実施するための最良の形態】
【００１５】
本発明の感圧接着シートは、基材シートの少なくとも一方の面に設けられた接着剤層が、加圧する前の常温、常圧では接着性を示さず、且つ、接着剤層同士を対向させた状態で、５００Ｋｇ／ｃｍ2程度に加圧処理をすることにより接着でき、その接着面は手で剥離可能である接着剤層（この面を再剥離面とも言う）を有する。そして、接着剤層同士の接着面は、一度剥離すると接着剤層同士を重ねて手で圧着しても接着しない性質を有している。
【００１６】
本発明の感圧接着シートは、(1)基材シートの片面にのみ、再剥離性を有する接着剤層表面（以下、再剥離面とも称する）が形成されている構成、(2)基材シートの両面に再剥離性を有する接着剤層（再剥離面）が形成されている構成、(3)基材シートの片面に再剥離性の接着剤層（再剥離面）を設け、他の面に再剥離性のない接着剤層（永久接着面）が形成されている構成等の層構成である場合を包含する。
【００１７】
本発明の感圧接着シートにおける再剥離面、永久接着面はともに、常温、常圧では接着性を示さず、ドライシーラー等で５００Ｋｇ／ｃｍ2程度（３００Ｋｇ／ｃｍ２〜７００Ｋｇ／ｃｍ２）に加圧積層することにより接着するが、このような接着剤層は、接着剤と微粒子充填剤の配合量などで接着力が調節されている。例えば、再剥離面に、秘密を必要とする情報を設けた後、その情報が隠れるようにシートを折り畳み、或いは別のシートを重ね合わせ、再剥離性の接着剤層同士が対向するようにして加圧処理することにより、内部に情報を持つ積層シート（例えば、親展葉書、くじ等）とすることができる。
【００１８】
本発明の第１発明では、接着剤層が、接着剤、微粒子充填剤、バインダー樹脂、滑剤等から構成される。本発明で使用される滑剤は、ポリエチレンワックス、ポリプロピレンワックス、エチレン−プロピレン共重合体ワックス等を挙げることができる。特に滑剤を、特定の平均粒子径、融点の範囲にあるポリオレフィン系ワックスとすることにより極めて効果的にブロッキングを抑制できることが判明した。
【００１９】
本発明で使用されるポリオレフィン系ワックスとしては、エチレン、プロピレンまたはエチレンとプロピレンの混合物をラジカル重合触媒により高温高圧下で重合したポリオレフィン系ワックスあるいはチーグラー触媒により低圧で重合したポリオレフィン系ワックス等いずれも使用できる。またポリオレフィン系ワックスの変成物としては、該ポリオレフィン系ワックスを空気、酸素、オゾンまたはその他の各種酸化剤を用いて部分酸化あるいは酸化分解された化合物またはエチレン、プロピレンあるいはその混合物とエチレン性不飽和カルボン酸との共重合体が挙げられる。エチレン、プロピレンあるいはその混合物とエチレン性不飽和カルボン酸との共重合体を構成するエチレン性不飽和カルボン酸としては、（メタ）アクリル酸、マレイン酸、フマル酸、イタコン酸等のエチレン性モノカルボン酸またはジカルボン酸が挙げられる。また、エチレン性不飽和カルボン酸として加水分解によりカルボキシル基に誘導可能な官能基を有する不飽和単量体、例えば酸無水物（無水マレイン酸、無水イタコン酸等）、エチレン性不飽和カルボン酸のアルキルエステル（（メタ）アクリル酸メチル、（メタ）アクリル酸エチル等）、ニトリル基含有不飽和単量体（（メタ）アクリロニトリル）等を重合し、加水分解したものを使用することもできる。
【００２０】
これらのうち好ましくは、ポリオレフィン系ワックスおよびその部分酸化物あるいは酸化分解物およびエチレン、プロピレンあるいはその混合物と（メタ）アクリル酸、マレイン酸、フマル酸、イタコン酸、無水マレイン酸、無水イタコン酸との共重合体である。さらに好ましくは、ポリオレフィン系ワックスおよびその部分酸化物あるいは酸化分解物およびエチレン、プロピレンあるいはその混合物と（メタ）アクリル酸、マレイン酸、無水マレイン酸との共重合体である。特に好ましくはポリエチレンワックス、ポリプロピレンワックスおよびそれらの部分酸化物あるいは酸化分解物およびエチレン、プロピレンと（メタ）アクリル酸、無水マレイン酸との共重合体である。
【００２１】
ポリオレフィン系ワックスの変成物の塩または部分塩としては、アンモニア、アルキルアミン（モノエチルアミン、モノブチルアミン、トリエチルアミン等）、アルカノールアミン（モノエタノールアミン、ジエタノールアミン、トリエタノールアミン等）等のアミン化合物、周期律表第1族金属（リチウム、ナトリウム、カリウム等）および周期律表第2族金属（マグネシウム、カルシウム、亜鉛等）等の塩が挙げられる。これらの塩のうち好ましいものは、アンモニア、ジエタノールアミン、トリエタノールアミン、ナトリウム、カリウム、マグネシウム、カルシウム、亜鉛の塩である。
【００２２】
本発明において滑剤成分の平均粒子径は、５〜１００μｍ、好ましくは１０〜５０μｍ、さらに好ましくは１５〜３０μｍの範囲にある。平均粒子径が５μｍより小さいと十分なブロッキング防止効果が得られず、１００μｍより大きいと感圧接着シート表面の平滑性の低下、ストリークの発生等の問題が生じる。尚、平均粒子径は、レーザー回折式粒度分布測定装置による５０％体積平均粒子径である。
【００２３】
本発明のポリオレフィン系ワックスは、示差走査熱量計で測定した融点が１２０〜２００℃、好ましくは１２５〜１６０℃、より好ましくは１２５〜１５０℃の範囲にある。ポリオレフィン系ワックスの融点が１２０℃より低いと巻取り装置やスリッター装置で親展葉書用紙を巻取る際、ウェブ表面と裏面の摩擦力が大きくなり過ぎ、ブロッキングを発生するおそれがある。ポリオレフィン系ワックスの融点が２００℃より高いと接着剤層中にワックスを固着しておくのが難しく、ブロッキング抑制効果が乏しくなるおそれがある。
【００２４】
ポリオレフィン系ワックスまたはその変成物は、乳化分散剤を用いて水に乳化分散した水性分散液の形態で接着剤層塗液中に添加することが好ましい。該分散液の製造方法は、水、ポリオレフィン系ワックスまたはその変成物および乳化分散剤を反応容器に入れ、ポリオレフィン系ワックスまたはその変成物の融点以上に加熱し攪拌により乳化分散後冷却するか、あるいはあらかじめ微粒子状に粉砕したポリオレフィン系ワックスまたはその変成物を乳化分散剤を用いてそのまま水に分散させることによって得られる。該水性分散液の乳化分散に用いられる乳化分散剤としては、通常の非イオン界面活性剤、アニオン界面活性剤、両性界面活性剤あるいは水溶性高分子が使用できる。
【００２５】
本発明の接着剤層中の滑剤配合量としては、固形分質量が接着剤１００質量部に対して０．１〜１０質量部である。０．１質量部未満の場合、接着剤層表面の摩擦力が高くなり過ぎ、感圧接着シートを巻取る際ブロッキングしてしまうおそれがある。１０質量部を越えると、接着力の低下が大きく、葉書として郵送中に意図しない剥離が生じるおそれがある。
【００２６】
本発明に用いる接着剤は、天然ゴム、変性天然ゴム、スチレン−ブタジエンゴム、アクリロニトリル−ブタジエンゴム等の合成ゴム、エチレン−酢酸ビニル共重合体樹脂、アクリル酸エステル共重合体系樹脂、エチレン−酢酸ビニル／アクリル酸エステル系複合樹脂、塩化ビニル系樹脂、塩化ビニリデン系樹脂等が例示できる。
【００２７】
再剥離面の接着剤層中の接着剤配合量としては、固形分質量が２０〜６０質量％程度である。２０質量％未満の場合、接着剤層の強度が弱くなり、６０質量％を越えると、接着剤層表面の顔料を被覆してしまいオフセット印刷適性が低下する。永久面の接着剤層中の接着剤配合量としては、固形分質量が４０〜７０質量％程度である。因みに、４０質量％未満では再剥離性を示してしまい、７０質量％を越えるとブロッキングが生じ易くなる。
【００２８】
本発明において用いられるバインダー樹脂としては特に限定されず、スチレン−ブタジエン共重合体樹脂、エチレン−酢酸ビニル共重合体樹脂、ポリビニルアルコール、変性ポリビニルアルコール等が挙げられるが、部分ケン化型ポリビニルアルコールが好ましい。特にケン化度９０モル％以下かつ重合度１０００以下の部分ケン化型ポリビニルアルコールがより好ましい。部分ケン化型ポリビニルアルコールのケン化度が９０モル％を越えると、ウェット強度の低下を招き、オフセット印刷時にブランケットパイリング、ブランケット汚れ、ターンバー汚れ等による印刷不良を生じる。また、水酸基増加による水素結合の増加のため、塗料粘度が上昇する。粘度の上昇は、ハンドリングが悪く塗料希釈が必要になった場合、塗工速度が下がり、製造効率が悪くなる原因となる。また、部分ケン化型ポリビニルアルコールの重合度が１０００を越えると、接着剤層が硬くなるために接着力が低下したり、塗料粘度も上昇する。より好ましくは、ケン化度に関しては８０モル％以下、ケン化度に下限はないが６０モル％程度でも良い。重合度に関しては９５０以下、より好ましくは８００以下、更に好ましくは５００以下の部分ケン化型ポリビニルアルコールである。重合度の下限も特にないが２００程度でも良い。
【００２９】
接着剤層には、カルボキシメチルセルロース、カゼイン、デキストリン、デンプン（糊化したもの）、変性デンプン（糊化したもの）、ポリエチレンオキサイド、ポリビニルピロリドン、ポリビニルメチルエーテル、ポリアクリル酸、ポリアクリルアミド、アクリル酸アルキルエステル系共重合体、ウレタン系共重合体等の親水性高分子をバインダー樹脂とともに併用してもよい。
【００３０】
本発明のバインダー樹脂の配合量は、特に限定されないが、接着剤１００質量部に対して１０〜１００質量部の範囲が好ましい。配合量が１０質量部未満であると、ウェット強度が弱くなり過ぎオフセット印刷適性が悪くなったり、ノンインパクトプリント印字の非転写性が悪くなるおそれがある。逆に配合量が１００質量部を越えると、ノンインパクトプリント印字のインク乾燥性、印字濃度が低くなり、接着力も低下するおそれがある。
【００３１】
接着剤層に含有される微粒子充填剤としては、無機及び有機顔料等が使用できる。例えば、酸化亜鉛、酸化チタン、ゼオライト、炭酸カルシウム、クレー、酸化アルミニウム、小麦デンプン（糊化してないもの）、シリカ、コロイダルシリカ、アルミナ、γ−アルミナ、プラスチックピグメント、フッ素系樹脂等が挙げられる。その中でも、小麦デンプン、シリカ等が接着力のコントロールに適しており好適に用いられる。
【００３２】
また、小麦デンプンはブロッキング防止の目的でスペーサー的に使われる。シリカはインク受容性に優れるので、印刷適性、ノンインパクトプリント適性を改善するので好ましい。また、ブロッキング防止効果もある。フッ素系樹脂はインクの滲みを防止する効果が高い。酸化チタンは隠蔽効果が高く、シリカと混合することにより隠蔽効果がさらに高くなる。なお、無機又は有機顔料の粒径としては１〜５０μｍ程度のものが好ましい。微粒子充填剤には加圧下で接着剤層面が接着し、一度剥離した後には接着しないように調整する効果がある。
【００３３】
本発明の接着剤層に含有される微粒子充填剤の配合量は、２０〜５０質量％が好ましい。配合量が２０質量％未満であると、ノンインパクトプリンターで使用するインクの乾燥性が不十分となるおそれがあり、５０質量％を越えると、バインダー樹脂が微粒子充填剤を接着剤層に固定できなくなるため、オフセット印刷適性が悪化するおそれがある。
【００３４】
なお、接着剤層には、カチオン基および／又はカチオン基となり得る官能基を有する化合物、顔料分散剤、増粘剤、流動性改良剤、消泡剤、抑泡剤、浸透剤、着色染料、紫外線吸収剤、帯電防止剤、カチオン性、ノニオン性又は両性の界面活性剤、酸化防止剤、防腐剤、耐水化剤などを適量配合することができる。
【００３５】
特に、本発明の親展葉書用紙をインクジェットプリンターを用いて個人情報を印字する場合は、接着剤層中に、カチオン基および／又はカチオン基となり得る官能基を有する化合物を配合することが好ましく、１級アミノ基又はその付加塩類を有するカチオン性化合物、２級アミノ基又はその付加塩類を有するカチオン性化合物、３級アミノ基又はその付加塩類を有するカチオン性化合物、４級アンモニウム基を有するカチオン性化合物、（メタ）アクリル酸ピリジルアルキルエステル類およびそのピリジニウム塩類、（メタ）アクリル酸ピリジルアルキルエステルのＮ−置換ピリジニウム塩類、ビニルピリジン類およびそのピリジニウム塩類等が挙げられる。
【００３６】
本発明に用いる基材シートについては特に限定するものではないが、上質紙、中質紙、アート紙、コート紙等の紙類、合成紙、合成樹脂フィルム、金属箔、不織布等を用いられることがあり、これらは積層されたり、表面処理されたりしたものを用いてもよい。その中でも、紙類が安価なため好ましく使用される。勿論、紙類には古紙パルプを含んでいても良く、抄紙方法等も特に限定するものではない。
【００３７】
また、接着剤層塗工後の巻き取りにおいて、ＪＡＰＡＮ  ＴＡＰＰＩ  紙パルプ試験方法  Ｎｏ．３７−８１法に規定される巻硬さの偏差が５Ｋｇｆ・ｍ以下であることが好ましい。巻硬さの偏差の最大値が５Ｋｇｆ・ｍを超えると、接着剤層を塗工した際、不必要な紙の変形が起こり、左右で紙の寸法が異なり、このような巻き取りを、フォーム印刷機を使って高速（１５０ｍ／分）で印刷すると、シワが発生したり、見当ズレが発生する等トラブルの原因となることがある。
【００３８】
接着剤層塗液を基材シート表面に塗布する場合、塗布方法としては特に限定するものではないが、各種ブレードコーター、リバースロールコーター、エアーナイフコーター、バーコーター、グラビアコーター、ダイコーター、カーテンコーター等が用いられる。その中でも、エアーナイフコーター、グラビアコーター、リバースロールコーター、ダイコーター、カーテンコーター等が好ましい。塗工量としては２〜３０ｇ／ｍ2の範囲であるが、好ましくは３〜１５ｇ／ｍ2の範囲である。
【００３９】
本発明の第２発明では、接着剤層が、接着剤、微粒子充填剤、バインダー樹脂、滑剤成分等から構成され、接着剤層塗液を塗布・乾燥して設けられ、センタードライブ式巻取り装置で巻き取られる。この中でも、センタードライブ式２軸ターレット型巻取り装置でロール状に巻取られて製造されることにより、巻取り張力を制御しながら巻き取るので、ブロッキングが発生し難く、巻取りの端面も揃えやすいので好ましい。
【００４０】
センタードライブ式２軸ターレット型巻取り装置は、ウェブ（感圧接着シート）がガイドロールを通して巻取り軸に固定された巻芯を巻取り軸にモーターにより回転駆動を与え回転させることによって、ウェブを巻芯に巻取る構成になっている。ウェブのロール状巻取り製品の中心軸（巻取り軸）が回転駆動する事により巻取られることからセンタードライブ式２軸ターレット型巻取り方式と呼ばれている。
【００４１】
センタードライブ式２軸ターレット型巻取り装置において、巻芯が回転して引張りながらウェブを巻取っていくが、ウェブがたるまないように適宜巻取りの状態、径に合わせてウェブに張力を掛けているため、巻取り張力がロール状巻取り製品の品質を左右することになる。また、巻取り張力を一定に保った状態で巻取った場合は、巻太って行くに従ってロール状巻取り製品に掛かる張力は一定であるが、トルクは上昇していく。トルクが上昇し過ぎるとロール状巻取り製品の中心部付近は上から巻取られているウェブ自身により締め付けられることになり、締め付ける力がウェブ表面と上に重ねるウェブ裏面の摩擦力を越える場合にはウェブが過度に擦れてブロッキングしてしまうことになる。
【００４２】
また、巻取り張力が弱過ぎるとウェブを巻芯に巻取っていく過程でウェブが空気を巻込み、この巻込まれた空気を媒体としてウェブが幅方向左右に移動し、ロール状巻取り製品の端面が不揃いになり、ロール状巻取り製品の巻姿が悪く、製品規格を満足しなくなってしまうことがある。
【００４３】
一般にセンタードライブ式２軸ターレット型巻取り装置における巻取り張力はウェブの厚さ、硬さ、ウェブに塗布された塗布物の性状等により決定されるが、感圧接着シートを巻取る場合、張力が強過ぎると上記のような締め付けが発生し、ウェブ表面と上に重ねるウェブ裏面がブロッキングしてしまい、感圧接着シート表面の印刷適性が著しく低下してしまう。本発明では、センタードライブ式２軸ターレット型巻取り装置の巻取り張力をウェブ幅１ｃｍ当たり１００〜１５００ｇの範囲で巻取ることにより、感圧接着シートの印刷適性を損なうことなく巻取ることが可能となった。
【００４４】
以下に、本発明の実施例を挙げて説明するが、本発明はこれらの例に限定されるものではない。実施例において示す「部」及び「％」は特に明示のない限り質量部及び質量％である。
【実施例】
【００４５】
実施例１
上質紙１０４．７ｇ／ｍ2（商品名：ＯＫＨ９０、王子製紙社製）の片面に、以下の配合の再剥離面用塗料をエアーナイフコーターにて固形あたり１０ｇ／ｍ2塗工し、熱風乾燥機にて１２０℃の温度で乾燥して、センタードライブ式２軸ターレット型巻取り装置を用いてロール状に巻取った。（巻取り張力：２８５ｇ／ｃｍ）続いて、再剥離面用塗料を塗工した上質紙の反対面に、同様塗料を上記と同様にして塗工し本発明の感圧接着シートを作成した。
「再剥離面用塗料組成」
配合量    メチルメタクリレートグラフト天然ゴム接着剤（商品名：フルタイトＦＢ６７２ＩＪ、三井物産ソルベント・コーティング社製）２５質量部、２級アミノ基の塩酸塩を含有する樹脂であるジアリルアミン塩酸塩とアクリルアミドの共重合体  （商品名：スミレーズレジン１００１、住友化学工業社製、カチオン基を有する化合物）１０質量部、スチレン−ブタジエン共重合体系バインダー（商品名：０６９６、ガラス転移点−１２℃、ＪＳＲ社製、トルエンに対するゲル分率８０質量％）１２質量部、部分ケン化型ポリビニルアルコール（商品名：ＰＶＡ２１０、ケン化度８８モル％、重合度１０００、クラレ社製）１３質量部、シリカ（商品名：ファインシールＸ−６０、トクヤマ社製）３６質量部、分散剤（商品名：エマルゲンＡ−６０、花王社製）０．４質量部、滑剤（ポリエチレンワックス）（商品名：ＳＮコート９５０、平均粒子径２０μｍ、融点１４０℃、サンノプコ社製）１．５質量部、消泡剤（商品名：ＳＮデフォーマー４８０、サンノプコ社製）０．６質量部。
【００４６】
実施例２
センタードライブ式２軸ターレット型巻取り装置の巻取り張力を９００ｇ／ｃｍとした以外は実施例１と同様にして、本発明の感圧接着シート（三つ折り葉書用親展葉書用紙）を得た。
【００４７】
実施例３
センタードライブ式２軸ターレット型巻取り装置の巻取り張力を３８０ｇ／ｃｍとした以外は実施例１と同様にして、本発明の感圧接着シート（三つ折り葉書用親展葉書用紙）を得た。
【００４８】
実施例４
センタードライブ式２軸ターレット型巻取り装置の巻取り張力を６５０ｇ／ｃｍとした以外は実施例１と同様にして、本発明の感圧接着シート（三つ折り葉書用親展葉書用紙）を得た。
【００４９】
実施例５
滑剤をポリエチレンワックス（商品名：ＡＣＵＭＩＳＴ Ａ−１８、平均粒子径１８μｍ、融点１３７℃、Ａｌｌｉｅｄ Ｓｉｇｎａｌ社製）３質量部にした以外は実施例１と同様にして、本発明の感圧接着シート（三つ折り葉書用親展葉書用紙）を得た。
【００５０】
実施例６
滑剤をポリエチレンワックス（商品名：ＡＣＵＭＩＳＴ Ｂ−１８、平均粒子径１８μｍ、融点１２６℃、Ａｌｌｉｅｄ Ｓｉｇｎａｌ社製）８質量部にした以外は実施例１と同様にして、本発明の感圧接着シート（三つ折り葉書用親展葉書用紙）を得た。
【００５１】
実施例７
センタードライブ式２軸ターレット型巻取り装置の巻取り張力を１６００ｇ／ｃｍとした以外は実施例１と同様にして、本発明の感圧接着シート（三つ折り葉書用親展葉書用紙）を得た。
【００５２】
実施例８
センタードライブ式２軸ターレット型巻取り装置の巻取り張力を８０ｇ／ｃｍとした以外は実施例１と同様にして、本発明の感圧接着シート（三つ折り葉書用親展葉書用紙）を得た。
【００５３】
比較例１
滑剤をステアリン酸アミド（サンドグラインダー処理により平均粒子径６μｍとした、融点：１００℃）にした以外は実施例１と同様にして本発明の感圧接着シート（三つ折り葉書用親展葉書用紙）を得た。
【００５４】
比較例２
滑剤をポリエチレンワックス（商品名：ＡＣＵＭＩＳＴ Ａ−６をサンドグラインダー処理により平均粒子径２μｍとした、融点１３７℃、Ａｌｌｉｅｄ Ｓｉｇｎａｌ社製）にした以外は実施例１と同様にして本発明の感圧接着シート（三つ折り葉書用親展葉書用紙）を得た。
【００５５】
比較例３
滑剤をステアリン酸ビスアミド（サンドグラインダー処理により平均粒子径１３０μｍとした、融点１５０℃）にした以外は実施例１と同様にして本発明の感圧接着シート（三つ折り葉書用親展葉書用紙）を得た。
【００５６】
比較例４
滑剤をポリエチレンワックス（商品名：ノプコートＰＥＭ−１７、融点：１０３℃、サンノプコ社製）にした以外は実施例１と同様にして本発明の感圧接着シート（三つ折り葉書用親展葉書用紙）を得た。
【００５７】
比較例５
滑剤をステアリン酸ナトリウム（サンドグラインダー処理により平均粒子径７μｍとした、融点２２０℃）にした以外は実施例１と同様にして本発明の感圧接着シート（三つ折り葉書用親展葉書用紙）を得た。
【００５８】
〔評価方法〕
（１）ブロッキング評価：
巻取った感圧接着シートを巻戻した際の感圧接着シート表面と裏面の貼付きの程度を官能評価した。
○：ほとんどブロッキングが発生しておらず、スムースに巻戻せる
△：若干ブロッキングが認められるが、実用上問題なし
×：ブロッキングが顕著に発生しており、実用上問題がある
【００５９】
（２）印刷適性：
ＲＩテスター（石川島産業機械社製）を用いて、巻戻した後のサンプルに所定硬さ（タック８）のインクにて印刷した際のインクののり具合を目視にて評価した。
○：ほとんど斑なくインクがのっている
△：若干斑あるが、実用上問題なし
×：斑が酷く、実用上問題がある
【００６０】
（３）巻取り状態評価：
巻取った感圧接着シートの端面の揃い具合を目視判定した。
○：端面が揃っている
△：若干端面が乱れているが、実用上問題なし
×：端面が著しく乱れており、印刷作業に支障をきたすレベル
【００６１】
（４）再剥離面の接着性・再剥離性：
ドライシーラー（トッパンフォームズ社製）を用い、得られた三つ折り葉書用試料を適切な大きさに断裁し、再剥離面同士が対向するようにＺ折りして、２３℃、５０％の温湿度条件で２４時間調湿した後、ロール間隙を１５０μｍに設定したプレスロールを通過させて圧着し、親展葉書を作製した。得られた親展葉書をＴ型剥離で再剥離し、剥離の状態及び剥離した面の状態を評価した。
○：再剥離する、良好
△：再剥離するが接着力が弱いか、又は一部基材破壊が起きるが実用上問題ないレベル
×：基材破壊が起きるか、又は接着力が低く剥がれ、実用上問題となるレベル
【００６２】
（５）総合評価：
親展葉書用紙としての総合評価を行った。
◎：親展葉書用紙として非常に優れている
○：親展葉書用紙として優れている
△：親展葉書用紙として若干問題があるが、実用上問題ないレベルである
×：親展葉書用紙として問題があり、実用出来ないレベルである
【００６３】
【表１】
2005314448.tif 000002
表１から、実施例１〜８の本発明の感圧接着シートは、センタードライブ式２軸ターレット型巻取り装置で巻取っているため、巻戻した際にブロッキングの発生がなく、印刷作業性が実用上問題ないレベルであり、印刷適性、接着性、再剥離性にも優れている。
【産業上の利用可能性】
【００６４】
本発明による基材シートの少なくとも一方の面に接着剤層を有し、該接着剤層が、接着剤層同士を対向させた状態で強圧処理することにより接着でき、その接着剤層同士は剥離可能である感圧接着シートにおいて、該接着剤層が、接着剤、微粒子充填剤、バインダー樹脂、滑剤等から構成される接着剤層塗液を塗布・乾燥して設けられ、センタードライブ式巻取り装置によりロール状に巻取ることにより、ブロッキングの発生がなく、スムースに印刷作業を行うことができる感圧接着シートを製造することができる。